Electrode, en particulier contre-électrode, pour dispositif électrochrome, comprenant un oxyde de lithium, de tungstène et de nickel dans lequel le rapport atomique entre le nickel et le tungstène (Ni/W) est compris entre 0,9 et 1,1, ledit oxyde appartenant au système cristallin orthorhombique. Electrode selon la revendication 1, dans lequel le ratio atomique de l’oxygène sur le nickel (O/Ni) dans ledit oxyde est compris entre 4,0 et 5,0, en particulier entre 4,2 et 4,8. Electrode selon la revendication 1 ou 2, dans lequel le ratio atomique de l’oxygène sur le tungstène (O/W) dans ledit oxyde est compris entre 4,0 et 5,0, en particulier entre 4,2 et 4,8. Electrode selon l’une des revendications précédentes, dans lequel ledit oxyde de lithium, de tungstène et de nickel répond à la formulation Li x Ni 2 W 2 O 9 , avec x compris entre 0 et 2, bornes incluses. Electrode selon la revendication précédente, dans lequel x est compris entre 1 et 2, bornes incluses. Electrode selon l’une des revendications précédentes, dans lequel ledit oxyde cristallise dans le groupe d’espace Pbcn . Electrode selon l’une des revendications précédentes, dans lequel ledit oxyde présente les paramètres de maille suivants: - a = 8,69 Å ± 0,10 Å - b = 5,06 Å ± 0,10 Å et - c = 14,34 Å ± 0,10 Å. Electrode selon l’une des revendications précédentes, dans lequel ledit oxyde présente une structure lamellaire une succession de feuillets d’octaèdres NiO 6 et WO 6 , espacés par des plans dans lesquels viennent s’insérer les atomes de lithium, la distance entre deux atomes de tungstène les plus proches appartenant à deux feuillets d’octaèdres successifs étant de préférence supérieure à 3 Å, ou même supérieure à 4 Å. Sous-ensemble anodique (7) pour système électrochrome (8), ledit sous-ensemble anodique (7) étant adapté pour être déposée au-dessus d’un substrat (1) à fonction verrière, comprenant une électrode, en particulier une contre électrode, telle que décrite selon l’une des revendications précédentes. Sous ensemble anodique selon la revendication précédente, comprenant : - une couche conductrice transparente (2B), - une contre-électrode (5) constituée par une électrode selon l’une des revendications 1 à 7 précédentes et agencée au-dessus de ladite première couche conductrice transparente (2B). Sous-ensemble anodique (7) selon la revendication précédente, dans lequel ladite contre-électrode est sous la forme d’une couche au contact de la couche conductrice transparente. Sous-ensemble anodique (7) selon la revendication 10, dans lequel ladite contre-électrode est sous la forme d’une couche au contact de la couche conductrice transparente, ladite couche étant constituée par des particules cristallisées dudit oxyde de tungstène et de nickel dispersées dans une matrice organique ou inorganique. Système électrochrome (8) incorporant un substrat (1) à fonction verrière, et comprenant une électrode selon l’une des revendications 1 à 8, en particulier un sous ensemble anodique selon l’une des revendications 9 à 12. Système électrochrome (8) selon la revendication précédente incorporant, depuis la surface dudit substrat: - un sous ensemble cathodique comprenant successivement une première couche conductrice transparente (2A) et une électrode de travail (3) ; - un sous ensemble anodique (7) tel que décrit selon l’une des revendications 9 à 12, en particulier comprenant successivement une contre-électrode (5) comprenant ledit oxyde de lithium, de tungstène et de nickel selon l’une des revendications 1 à 8, et une seconde couche conductrice transparente (2B) agencée au-dessous de ladite contre-électrode (5), - des ions Lithium (Li) introduits au sein dudit système électrochrome (8). Système électrochrome (8) selon la revendication 13 ou 14, comprenant en outre une couche distincte (4) d’un conducteur ionique intercalée entre l’électrode et la contre-électrode Système électrochrome (8) selon la revendication 13 à 15, dans lequel ladite électrode de travail comprend un oxyde de tungstène, en particulier WO 3 , éventuellement dopé par un élément choisi parmi Ni, Nb, Mo, Ta, Ti, V, Zn, Zr, ou un oxyde de vanadium, en particulier V 2 O 5 . Système électrochrome (8) selon l’une des revendications 13 à 16, dans lequel l’épaisseur de l’électrode de travail (3) est comprise entre 100 et 1500 nm. Système électrochrome (8) selon l’une des revendications 13 à 17, dans lequel l’épaisseur de la contre-électrode (5) est comprise entre 100 et 1500 nm. Vitrage intégrant un système électrochrome selon l’une des revendications 13 à 18, ledit vitrage étant adapté pour une utilisation en tant que vitrage bâtiment, notamment vitrage extérieur de cloison interne ou de porte vitrée, ou en tant que vitrage équipant les cloisons internes ou les fenêtres de moyens de transport du type train, avion, voiture, bateau. Vitrage selon la revendication précédente, comprenant aux moins deux substrats verriers, incorporant un système électrochimique selon l’une des revendications 13 à 18